(57)【要約】  本開示に係る半導体装置は、基板と、基板上に配置された第１の半導体素子と、第１の半導体素子を封止している第１の封止層と、第１の封止層における基板の側と反対側の表面を覆うように配置されており、第１の半導体素子よりも大きい面積を有する第２の半導体素子とを備え、第１の封止層が熱硬化性樹脂組成物の硬化物からなり、熱硬化性樹脂組成物の１２０℃における溶融粘度が２５００〜１１５００Ｐａ・ｓである。
2019220540.tif 000002
【特許請求の範囲】
【請求項１】
基板と、
前記基板上に配置された第１の半導体素子と、
前記基板における前記第１の半導体素子が配置された領域を覆うように配置されており、前記第１の半導体素子を封止している第１の封止層と、
前記第１の封止層における前記基板の側と反対側の表面を覆うように配置されており、前記第１の半導体素子よりも大きい面積を有する第２の半導体素子と、
を備え、
前記第１の封止層が熱硬化性樹脂組成物の硬化物からなり、前記熱硬化性樹脂組成物の１２０℃における溶融粘度が２５００〜１１５００Ｐａ・ｓである、半導体装置。
【請求項２】
前記熱硬化性樹脂組成物は、分子量１０〜１０００の低分子量成分と、分子量１０万〜１００万の高分子量成分とを含み、
前記低分子量成分の含有量Ｍ１が前記熱硬化性樹脂組成物に含まれる樹脂成分の質量１００質量部に対して２３〜３５質量部であり、
前記高分子量成分の含有量Ｍ２が前記熱硬化性樹脂組成物に含まれる樹脂成分の質量１００質量部に対して２５〜４５質量部である、請求項１に記載の半導体装置。
【請求項３】
前記熱硬化性樹脂組成物に含まれる樹脂成分の質量１００質量部に対して前記低分子量成分と前記高分子量成分の合計量が５４〜７６質量部である、請求項２に記載の半導体装置。
【請求項４】
前記基板の表面に形成された回路パターンと、
前記第１の半導体素子と前記回路パターンとを電気的に接続する第１のワイヤと、
を更に備える、請求項１〜３のいずれか一項に記載の半導体装置。
【請求項５】
前記第２の半導体素子と前記回路パターンとを電気的に接続する第２のワイヤと、
前記第２の半導体素子及び前記第２のワイヤを封止している第２の封止層と、
を更に備える、請求項４に記載の半導体装置。
【請求項６】
前記第２の半導体素子の上に積層された第３の半導体素子を更に備える、請求項１〜５のいずれか一項に記載の半導体装置。
【請求項７】
半導体装置の製造プロセスにおいて使用される熱硬化性樹脂組成物であって、
前記製造プロセスが、前記熱硬化性樹脂組成物を加熱する硬化処理を経て、ワイヤの少なくとも一部及び半導体素子の少なくとも一方が硬化処理後の前記熱硬化性樹脂組成物に埋め込まれた状態とする工程を含み、
前記熱硬化性樹脂組成物の１２０℃における溶融粘度が２５００〜１１５００Ｐａ・ｓである、熱硬化性樹脂組成物。
【請求項８】
分子量１０〜１０００の低分子量成分と、
分子量１０万〜１００万の高分子量成分と、
を含み、
前記低分子量成分の含有量Ｍ１が前記熱硬化性樹脂組成物に含まれる樹脂成分の質量１００質量部に対して２３〜３５質量部であり、
前記高分子量成分の含有量Ｍ２が前記熱硬化性樹脂組成物に含まれる樹脂成分の質量１００質量部に対して２５〜４５質量部である、請求項７に記載の熱硬化性樹脂組成物。
【請求項９】
当該熱硬化性樹脂組成物に含まれる樹脂成分の質量１００質量部に対して前記低分子量成分と前記高分子量成分の合計量が５４〜７６質量部である、請求項８に記載の熱硬化性樹脂組成物。
【請求項１０】
粘着層と、
請求項７〜９のいずれか一項に記載の熱硬化性樹脂組成物からなる接着層と、
を備える、ダイシングダイボンディング一体型テープ。
【発明の詳細な説明】
【技術分野】
【０００１】
本開示は、半導体装置、並びに、その製造に使用する熱硬化性樹脂組成物及びダイシングダイボンディング一体型テープに関する。
【背景技術】
【０００２】
携帯電話等のデバイスの多機能化に伴い、半導体素子を多段に積層することによって高容量化したスタックドＭＣＰ（Ｍｕｌｔｉ  Ｃｈｉｐ  Ｐａｃｋａｇｅ）が普及している。半導体素子の実装には、フィルム状接着剤が広く用いられている。フィルム状接着剤を使用した多段積層パッケージの一例としてワイヤ埋込型のパッケージが挙げられる。このパッケージは、基板上にワイヤボンド済みの半導体素子に対してフィルム状接着剤を圧着することによって当該半導体素子及びワイヤをフィルム状接着剤に埋め込む工程を経て製造される。【０００３】
上記スタックドＭＣＰ等の半導体装置に求められる重要な特性の一つとして接続信頼性が挙げられる。接続信頼性を向上させるために、耐熱性、耐湿性及び耐リフロー性等の特性を考慮したフィルム状接着剤の開発が行われている。例えば、特許文献１は熱硬化性成分とフィラーとを含有する厚さ１０〜２５０μｍの接着シートを開示する。特許文献２はエポキシ樹脂とフェノール樹脂とを含む混合物及びアクリル共重合体を含む接着剤組成物を開示する。【０００４】
半導体装置の接続信頼性は、接着面に空隙（ボイド）を発生させることなく半導体素子を実装できているか否かによっても大きく左右される。このため、空隙を発生させずに半導体素子を圧着できるように高流動なフィルム状接着剤を使用する、又は発生した空隙を半導体素子の封止工程で消失させることができるように溶融粘度の低いフィルム状接着剤を使用するなどの工夫がなされている。例えば特許文献３には低粘度且つ低タック強度の接着シートが開示されている。
【先行技術文献】
【特許文献】
【０００５】
【特許文献１】国際公開第２００５／１０３１８０号公報
【特許文献２】特開２００２−２２０５７６号公報
【特許文献３】特開２００９−１２０８３０号公報
【発明の概要】
【発明が解決しようとする課題】
【０００６】
上記特許文献１及び３の接着シートは、圧着時にワイヤを埋め込むため、高流動化を目的として比較的多量のエポキシ樹脂を含んでいる。このため、半導体装置の製造工程中に発生する熱により熱硬化が進行しやすい。これにより、接着フィルムが高弾性化して、換言すれば、封止時の高温高圧条件でも接着シートが変形しにくくなり、圧着時に形成された空隙が最終的に消失しないことがある。一方、上記特許文献２の接着剤組成物は、弾性率が低いため、封止工程で空隙を消失させることができるものの、粘度が高いことに起因して圧着時におけるワイヤの埋込性が不十分となりやすい。【０００７】
近年、ワイヤ埋込型の半導体装置の動作の高速化が重要視されている。従来は積層された半導体素子の最上段に、半導体装置の動作を制御するコントローラチップが配置されていた。動作の高速化を実現するため、最下段にコントローラチップを配置した半導体装置のパッケージ技術が開発されている。このようなパッケージの一つの形態として、多段に積層した半導体素子のうち、二段目の半導体素子を圧着する際に比較的分厚いフィルム状接着剤を使用し、当該フィルム状接着剤の内部にコントローラチップを埋め込むパッケージが注目を集めている。このような用途に使用されるフィルム状接着剤は、コントローラチップ及びこれと回路パターンとを接続するワイヤ、並びに、基板表面の凹凸起因の段差を埋め込むことのできる高い流動性が求められる。特許文献１及び３の接着シートのような高流動の接着シートを使用することで、この課題を解決できる。【０００８】
しかし、特許文献１及び３に記載の接着シートは硬化前に高い流動性を発現させる一方で、コントローラチップの埋め込み時に流動した樹脂が周辺の回路を汚染することもある。更に、埋め込み後の熱硬化により接着シートが流動し、チップの位置ずれが生じたり、埋め込みチップの端面から潮が引くように樹脂がチップ内側へ入り込んでいき、チップ端部から樹脂が無くなる「ヒケ」と呼ばれる現象が発生したりする（図８参照）。特に、近年、埋込性向上のために加圧条件下で熱硬化処理を行うことが多い。このように外部から圧力がある状態で熱が加われば埋込性が向上する一方で樹脂がより一層流動しやすくなり、上記のような問題が発生することが多い。【０００９】
本開示は、優れた接続信頼性を有する半導体装置を提供することを目的とする。また、本開示は、優れた接続信頼性を有する半導体装置を製造するのに有用な熱硬化性樹脂組成物及びこれからなる接着層を備えるダイシングダイボンディング一体型テープを提供することを目的とする。
【課題を解決するための手段】
【００１０】
本発明者らは、コントローラチップがフィルム状接着剤の硬化物に埋め込まれた態様のパッケージを開発するため、フィルム状接着剤の樹脂の選定と物性の調整について鋭意研究を重ねた。その結果、本発明者らは、フィルム状接着剤の溶融粘度が埋め込み時の回路汚染及びその後の熱工程で発生するヒケと相関があること見出した。【００１１】
本開示に係る半導体装置は、基板と、基板上に配置された第１の半導体素子と、基板における第１の半導体素子が配置された領域を覆うように配置されており、第１の半導体素子を封止している第１の封止層と、第１の封止層における基板の側と反対側の表面を覆うように配置されており、第１の半導体素子よりも大きい面積を有する第２の半導体素子とを備え、第１の封止層が熱硬化性樹脂組成物の硬化物からなり、熱硬化性樹脂組成物の１２０℃における溶融粘度が２５００〜１１５００Ｐａ・ｓである。【００１２】
上記半導体装置は、第１の半導体素子（例えば、コントローラチップ）が熱硬化性樹脂組成物の硬化物に埋め込まれた態様であり、動作の高速化が可能である。第１の封止層が、１２０℃における溶融粘度が２５００〜１１５００Ｐａ・ｓである熱硬化性樹脂組成物の硬化物であることで、基板又は第１の半導体素子との界面における空隙が十分に少ないとともに、基板の汚染及びヒケの問題の発生も十分に抑制されるため、基板と第１の半導体素子との優れた接続信頼性を達成できる。【００１３】
本開示に係る半導体装置は、基板の表面に形成された回路パターンと、第１の半導体素子と回路パターンとを電気的に接続する第１のワイヤとを更に備えてもよい。本開示に係る半導体装置は、第２の半導体素子と回路パターンとを電気的に接続する第２のワイヤと、第２の半導体素子及び第２のワイヤを封止している第２の封止層とを更に備えてもよい。本開示に係る半導体装置は、第２の半導体素子の上に積層された第３の半導体素子を更に備えてもよい。【００１４】
上記フィルム状接着剤を構成する熱硬化性樹脂組成物は、分子量１０〜１０００の低分子量成分（例えば、エポキシ樹脂）と、分子量１０万〜１００万の高分子量成分（例えば、アクリルゴム）とを含み、低分子量成分の含有量Ｍ１が当該熱硬化性樹脂組成物に含まれる樹脂成分の質量１００質量部に対して２３〜３５質量部であり、高分子量成分の含有量Ｍ２が熱硬化性樹脂組成物に含まれる樹脂成分の質量１００質量部に対して２５〜４５質量部であることが好ましい。このような組成の熱硬化性樹脂組成物を使用することで、低分子量成分が優れた埋込性に寄与し、他方、高分子量成分が過剰な流動に起因する問題の抑制に寄与する。熱硬化性樹脂組成物は、当該熱硬化性樹脂組成物に含まれる樹脂成分の質量１００質量部に対して低分子量成分と高分子量成分の合計量（Ｍ１＋Ｍ２）が５４〜７６質量部であることが好ましい。【００１５】
なお、熱硬化性樹脂組成物に含まれる樹脂成分の分子量（重量平均分子量）は、ゲルパーミエーションクロマトグラフィー（ＧＰＣ）で測定し、標準ポリスチレンによる検量線を用いて換算した値を意味する。【００１６】
基板としてその表面に回路パターンを有するものを使用する場合、本開示に係る半導体装置は、第１の半導体素子と回路パターンとを電気的に接続する第１のワイヤとを更に備えるものであってもよいし、第２の半導体素子と回路パターンとを電気的に接続する第２のワイヤと、第２の半導体素子及び第２のワイヤを封止している第２の封止層とを更に備えるものであってもよい。【００１７】
本開示に係る熱硬化性樹脂組成物は、当該熱硬化性樹脂組成物を加熱する硬化処理を経て、ワイヤの少なくとも一部及び半導体素子の少なくとも一方が硬化処理後の熱硬化性樹脂組成物に埋め込まれた状態とする工程を含む半導体装置の製造プロセスにおいて使用されるものであって、熱硬化性樹脂組成物の１２０℃における溶融粘度が２５００〜１１５００Ｐａ・ｓである。上記熱硬化性樹脂組成物によれば、半導体素子等を埋め込み可能な流動性を有するとともに、埋め込み時の周辺回路の汚染及びその後の熱工程（熱硬化性樹脂組成物の熱硬化処理）における樹脂の過剰な流動に起因する問題を十分に抑制できる。【００１８】
本開示に係るダイシングダイボンディング一体型テープは、粘着層と、上記熱硬化性樹脂組成物からなる接着層とを備える。
【発明の効果】
【００１９】
本開示によれば、優れた接続信頼性を有する半導体装置が提供されるとともに、その製造において使用される熱硬化性樹脂組成物及びこれからなる接着層を備えるダイシングダイボンディング一体型テープが提供される。この熱硬化性樹脂組成物は、コントローラチップ等の半導体素子及びワイヤの少なくとも一方を埋め込み可能な優れた埋込性を有するとともに、埋め込み時の周辺回路の汚染及びその後の熱工程における樹脂の過剰な流動に起因する問題を十分に抑制できる。
【図面の簡単な説明】
【００２０】
【図１】図１は半導体装置の一例を模式的に示す断面図である。
【図２】図２はフィルム状接着剤と第２の半導体素子とからなる積層体の一例を模式的に示す断面図である。
【図３】図３は図１に示す半導体装置を製造する過程を模式的に示す断面図である。
【図４】図４は図１に示す半導体装置を製造する過程を模式的に示す断面図である。
【図５】図５は図１に示す半導体装置を製造する過程を模式的に示す断面図である。
【図６】図６は図１に示す半導体装置を製造する過程を模式的に示す断面図である。
【図７】図７（ａ）〜図７（ｅ）は、フィルム状接着剤と第２の半導体素子とからなる積層体を製造する過程を模式的に示す断面図である。
【図８】図８（ａ）は「ヒケ」と称される現象が生じていない構造体の断面を示す写真であり、図８（ｂ）は「ヒケ」が生じている構造体（ヒケの深さ：１４０μｍ）の断面を示す写真である。
【図９】図９（ａ）はボイドの発生の有無を評価するための構造体を模式的に示す断面図であり、図９（ｂ）はボイドが発生していない構造体の写真であり、図９（ｃ）はボイドが発生している構造体の写真である。
【発明を実施するための形態】
【００２１】
以下、図面を参照しながら本開示の実施形態について詳細に説明する。以下の説明では、同一又は相当部分には同一符号を付し、重複する説明は省略する。また、上下左右等の位置関係は、特に断らない限り、図面に示す位置関係に基づくものとする。更に、図面の寸法比率は図示の比率に限られるものではない。なお、本明細書における「（メタ）アクリル」の記載は、「アクリル」及びそれに対応する「メタクリル」を意味する。
【００２２】
＜半導体装置＞
図１は本実施形態に係る半導体装置を模式的に示す断面図である。この図に示す半導体装置１００は、基板１０と、基板１０の表面上に配置された第１の半導体素子Ｗａと、第１の半導体素子Ｗａを封止している第１の封止層２０と、第１の半導体素子Ｗａの上方に配置された第２の半導体素子Ｗｂと、第２の半導体素子Ｗｂを封止している第２の封止層４０とを備える。
【００２３】
基板１０は、表面に回路パターン１０ａ，１０ｂを有する。半導体装置１００の反りを抑制する観点から、基板１０の厚さは、例えば、９０〜１８０μｍであり、９０〜１４０μｍであってもよい。なお、基板１０は有機基板であっても、リードフレーム等の金属基板であってもよい。
【００２４】
本実施形態において、第１の半導体素子Ｗａは半導体装置１００を駆動するためのコントローラチップである。第１の半導体素子Ｗａは、回路パターン１０ａ上に接着剤１５を介して接着されており、また、第１のワイヤ１１を介して回路パターン１０ｂに接続されている。平面視における第１の半導体素子Ｗａの形状は、例えば矩形（正方形又は長方形）である。第１の半導体素子Ｗａの一辺の長さは、例えば、５ｍｍ以下であり、２〜４ｍｍ又は１〜４ｍｍであってもよい。第１の半導体素子Ｗａの厚さは、例えば、１０〜１５０μｍであり、２０〜１００μｍであってもよい。
【００２５】
第２の半導体素子Ｗｂは、第１の半導体素子Ｗａよりも大きい面積を有する。第２の半導体素子Ｗｂは、第１の半導体素子Ｗａの全体と回路パターン１０ｂの一部とが覆われるように第１の封止層２０を介して基板１０上に搭載されている。平面視における第２の半導体素子Ｗｂの形状は、例えば矩形（正方形又は長方形）である。第２の半導体素子Ｗｂの一辺の長さは、例えば、２０ｍｍ以下であり、４〜２０ｍｍ又は４〜１２ｍｍであってもよい。第２の半導体素子Ｗｂの厚さは、例えば、１０〜１７０μｍであり、２０〜１２０μｍであってもよい。第２の半導体素子Ｗｂは、第２のワイヤ１２を介して回路パターン１０ｂに接続されるとともに封止層２５により封止されている。
【００２６】
第１の封止層２０はフィルム状接着剤２０Ｐ（図２参照）の硬化物からなる。なお、図２に示すとおり、フィルム状接着剤２０Ｐと第２の半導体素子Ｗｂは実質的に同じサイズである。図２に示す積層体３０は、フィルム状接着剤２０Ｐと第２の半導体素子Ｗｂとからなり、接着剤付き半導体チップとも称される。積層体３０は、後述のとおり、ダイシング工程及びピックアップ工程を経ることによって作製される（図７参照）。
【００２７】
＜半導体装置の製造方法＞
半導体装置１００の製造方法について説明する。まず、図３に示す構造体５０を作製する。すなわち、基板１０の表面上に接着剤１５を介して第１の半導体素子Ｗａを配置する。その後、第１の半導体素子Ｗａと回路パターン１０ｂとを第１のワイヤ１１で電気的に接続する。
【００２８】
次に、図３及び図４に示すように、別途準備した積層体３０のフィルム状接着剤２０Ｐを基板１０に対して押圧する。これによって、第１の半導体素子Ｗａ及び第１のワイヤ１１をフィルム状接着剤２０Ｐに埋め込む。フィルム状接着剤２０Ｐの厚さは、第１の半導体素子Ｗａの厚さ等に応じて適宜設定すればよく、例えば、２０〜２００μｍの範囲であればよく、３０〜２００μｍ又は４０〜１５０μｍであってもよい。フィルム状接着剤２０Ｐの厚さを上記範囲とすることで、第１の半導体素子Ｗａと第２の半導体素子Ｗｂの間隔（図５における距離Ｇ）を十分に確保することができる。距離Ｇは、例えば５０μｍ以上であることが好ましく、５０〜７５μｍ又は５０〜８０μｍであってもよい。
【００２９】
フィルム状接着剤２０Ｐの基板１０に対して圧着は、例えば、８０〜１８０℃、０．０１〜０．５０ＭＰａの条件で、０．５〜３．０秒間にわたって実施することが好ましい。
【００３０】
次に、加熱によってフィルム状接着剤２０Ｐを硬化させる。この硬化処理は、例えば、６０〜１７５℃、０．０１〜１．０ＭＰａの条件で、５分間以上にわたって実施することが好ましい。これにより、フィルム状接着剤２０Ｐの硬化物（第１の封止層２０）で第１の半導体素子Ｗａが封止される（図６参照）。フィルム状接着剤２０Ｐの硬化処理は、ボイドの低減の観点から、加圧雰囲気下で実施してもよい。第２の半導体素子Ｗｂと回路パターン１０ｂとを第２のワイヤ１２で電気的に接続した後、第２の封止層４０によって第２の半導体素子Ｗｂを封止することによって半導体装置１００が完成する（図１参照）。
【００３１】
＜接着剤付き半導体チップの作製方法＞
図７（ａ）〜図７（ｅ）を参照しながら、図２に示す積層体３０（接着剤付き半導体チップ）の作製方法の一例について説明する。まず、ダイシングダイボンディング一体型テープ８（以下、場合により「テープ８」という。）を所定の装置（不図示）に配置する。テープ８は、基材層１と粘着層２と接着層２０Ａとをこの順序で備える。基材層１は、例えば、ポリエチレンテレフタレートフィルム（ＰＥＴフィルム）である。半導体ウェハＷは、例えば、厚さ１０〜１００μｍの薄型半導体ウェハである。半導体ウェハＷは、単結晶シリコンであってもよいし、多結晶シリコン、各種セラミック、ガリウム砒素等の化合物半導体であってもよい。
【００３２】
図７（ａ）及び図７（ｂ）に示すように、半導体ウェハＷの一方の面に接着層２０Ａが接するようにテープ８を貼り付ける。この工程は、好ましくは５０〜１００℃、より好ましくは６０〜８０℃の温度条件下で実施する。温度が５０℃以上であると、半導体ウェハＷを接着層２０Ａとの良好な密着性を得ることができ、１００℃以下であると、この工程において接着層２０Ａが過度に流動することが抑制される。
【００３３】
図７（ｃ）に示すように、半導体ウェハＷ、粘着層２及び接着層２０Ａをダイシングする。これにより、半導体ウェハＷが個片化されて半導体素子Ｗｂとなる。接着層２０Ａも個片化されてフィルム状接着剤２０Ｐとなる。ダイシング方法としては、回転刃又はレーザを用いる方法が挙げられる。なお、半導体ウェハＷのダイシングに先立って半導体ウェハＷを研削することによって薄膜化してもよい。
【００３４】
次に、粘着層２が例えばＵＶ硬化型である場合、図７（ｄ）に示すように、粘着層２に対して紫外線を照射することにより粘着層２を硬化させ、粘着層２とフィルム状接着剤２０Ｐとの間の粘着力を低下させる。紫外線照射後、図７（ｅ）に示されるように、常温又は冷却条件下において基材層１をエキスパンドすることによって半導体素子Ｗａを互いに離間させつつ、ニードル４２で突き上げることによって粘着層２から積層体３０のフィルム状接着剤２０Ｐを剥離させるとともに、積層体３０を吸引コレット４４で吸引してピックアップする。このようにして得られた積層体３０は、図３に示す構造体５０の製造に供される。
【００３５】
＜熱硬化性樹脂組成物＞
フィルム状接着剤２０Ｐを構成する熱硬化性樹脂組成物について説明する。なお、フィルム状接着剤２０Ｐは接着層２０Ａを個片化したものであり、両者は同じ熱硬化性樹脂組成物からなる。この熱硬化性樹脂組成物は、例えば、半硬化（Ｂステージ）状態を経て、その後の硬化処理によって完全硬化物（Ｃステージ）状態となり得るものである。
【００３６】
熱硬化性樹脂組成物は以下の成分を含むことが好ましい。
（ａ）熱硬化性樹脂（以下、単に「（ａ）成分」という場合がある。）
（ｂ）高分子量成分（以下、単に「（ｂ）成分」という場合がある。）
（ｃ）無機フィラー（以下、単に「（ｃ）成分」という場合がある。）
なお、本実施形態においては、（ａ）熱硬化性樹脂がエポキシ樹脂を含む場合、エポキシ樹脂（以下、単に「（ａ１）成分」という場合がある。）が「低分子量成分」に該当する。この場合、（ａ）熱硬化性樹脂は、エポキシ樹脂の硬化剤となり得るフェノール樹脂（以下、単に「（ａ２）成分」という場合がある。）を含むことが好ましい。
【００３７】
熱硬化性樹脂組成物は以下の成分を更に含んでもよい。
（ｄ）カップリング剤（以下、単に「（ｄ）成分」という場合がある。）
（ｅ）硬化促進剤（以下、単に「（ｅ）成分」という場合がある。）
【００３８】
上記熱硬化性樹脂組成物は、分子量１０〜１０００の低分子量成分（（ａ１）成分）と、分子量１０万〜１００万の高分子量成分（（ｂ）成分）との両方を含むことが好ましい。これらの成分を併用することで、低分子量成分が優れた埋込性に寄与し、他方、高分子量成分が過剰な流動に起因する問題の抑制に寄与する。
【００３９】
低分子量成分の含有量Ｍ１は、熱硬化性樹脂組成物に含まれる樹脂成分の質量１００質量部に対して２３〜３５質量部であることが好ましく、２５〜３５質量部であることがより好ましい。低分子量成分の含有量Ｍ１が２３質量部以上であることで、優れた埋込性を達成しやすく、他方、３５質量部以下であることで、優れたピックアップ性を達成しやすいという効果が奏される。なお、低分子量成分の軟化点は５０℃以下であることが好ましく、例えば、１０〜３０℃であってもよい。
【００４０】
高分子量成分の含有量Ｍ２は、熱硬化性樹脂組成物に含まれる樹脂成分の質量１００質量部に対して２５〜４５質量部であることが好ましく、３０〜４０質量部であることがより好ましい。高分子量成分の含有量Ｍ２が２５質量部以上であることで、過剰な流動に起因する問題（基板の汚染、ヒケ及び反り等）を抑制しやすく、他方、４５質量部以下であることで、優れた埋込性を達成しやすいという効果が奏される。なお、高分子量成分の軟化点は５０℃超１００℃以下であることが好ましい。
【００４１】
熱硬化性樹脂組成物に含まれる樹脂成分の質量１００質量部に対し、低分子量成分と高分子量成分の合計量（Ｍ１＋Ｍ２）は５４〜７６質量部であることが好ましく、５５〜７５質量部であることがより好ましい。この合計量が５４質量部以上であることで、これらの成分を併用したことの効果が十分に発揮される傾向にあり、他方、７６質量部以下であることで、優れたピックアップ性を達成しやすいという効果が奏される。なお、熱硬化性樹脂組成物に含まれる樹脂成分であって、低分子量成分及び高分子量成分以外のものとしては、主に、分子量が１００１〜９万９０００の熱硬化性樹脂等が挙げられる。
【００４２】
熱硬化性樹脂組成物の１２０℃における溶融粘度は、接続信頼性の観点から、２５００〜１１５００Ｐａ・ｓである。この溶融粘度が２５００Ｐａ・ｓ以上であることで、圧着処理時等における基板１０の汚染及びヒケの問題の発生を十分に抑制することができる。例えば、第２の半導体素子Ｗｂと基板１０との間に熱硬化性樹脂組成物の硬化物が存在しない領域（ヒケ）があると、その領域に第２の封止層４０用の封止材が侵入し、これによって第２の半導体素子Ｗｂが剥離しやすくなるという不具合が生じやすい。熱硬化性樹脂組成物の１２０℃における溶融粘度が１１５００Ｐａ・ｓ以下であることで、基板１０又は第１の半導体素子Ｗａとの界面における空隙を十分に少なくできる。この溶融粘度は、好ましくは５０００〜１１０００Ｐａ・ｓであり、より好ましくは５０００〜１００００Ｐａ・ｓであり、更に好ましくは５０００〜９０００Ｐａ・ｓである。なお、溶融粘度は、ＡＲＥＳ（ＴＡ  Ｉｎｓｔｒｕｍｅｎｔｓ社製）を用いてフィルム状に成形した熱硬化性樹脂組成物に５％の歪みを与えながら５℃／分の昇温速度で昇温させながら測定した場合の測定値を意味する。
【００４３】
熱硬化性樹脂組成物の１００℃における溶融粘度は、接続信頼性の観点から、３５００〜１３５００Ｐａ・ｓであることが好ましい。この溶融粘度が３５００Ｐａ・ｓ以上であることで、圧着処理時等における基板１０の汚染及びヒケの問題の発生を十分に抑制することができる。他方、この溶融粘度が１３５００Ｐａ・ｓ以下であることで、基板１０又は第１の半導体素子Ｗａとの界面における空隙を十分に少なくできる。この溶融粘度は、好ましくは５５００〜１０５００Ｐａ・ｓである。熱硬化性樹脂組成物の１００℃及び１２０℃における溶融粘度を上記範囲内とするには、（ａ）熱硬化性樹脂、（ｂ）高分子量成分及び（ｃ）無機フィラーの量を適宜調整すればよい。
【００４４】
図９（ａ）は透明な基板１０と、その上の第１の半導体素子Ｗａと、第１の封止層２０（フィルム状接着剤２０Ｐの硬化物）と、その上の第２の半導体素子Ｗｂとを備える構造体である。図９（ｂ）及び図９（ｃ）は透明な基板１０の裏面側（図９（ａ）における矢印の方向）から撮影した写真である。図９（ｂ）に示す構造体においては、フィルム状接着剤の埋込性が十分であり、ボイドが発生していない。これに対し、図９（ｃ）に示す構造体においては、フィルム状接着剤の埋込性が不十分であり、ボイドＶが発生している。
【００４５】
熱硬化性樹脂組成物の硬化物（Ｃステージ）の１８０℃における貯蔵弾性率は、接続信頼性の観点から、１０ＭＰａ以上であることが好ましく、２５ＭＰａ以上であることがより好ましく、５０ＭＰａ以上又は１００ＭＰａ以上であってもよい。なお、この貯蔵弾性率の上限値は、例えば、６００ＭＰａであり、５００ＭＰａであってもよい。熱硬化性樹脂組成物の硬化物の１８０℃における貯蔵弾性率は、フィルム状接着剤を１７５℃の温度条件で硬化させたものを試料とし、動的粘弾性装置を使用して測定することができる。
【００４６】
＜（ａ）熱硬化性樹脂＞
（ａ１）成分は、分子内にエポキシ基を有するものであれば、特に制限なく用いることができる。（ａ１）成分としては、例えば、ビスフェノールＡ型エポキシ樹脂、ビスフェノールＦ型エポキシ樹脂、ビスフェノールＳ型エポキシ樹脂、フェノールノボラック型エポキシ樹脂、クレゾールノボラック型エポキシ樹脂、ビスフェノールＡノボラック型エポキシ樹脂、ビスフェノールＦノボラック型エポキシ樹脂、ジシクロペンタジエン骨格含有エポキシ樹脂、スチルベン型エポキシ樹脂、トリアジン骨格含有エポキシ樹脂、フルオレン骨格含有エポキシ樹脂、トリフェノールフェノールメタン型エポキシ樹脂、ビフェニル型エポキシ樹脂、キシリレン型エポキシ樹脂、ビフェニルアラルキル型エポキシ樹脂、ナフタレン型エポキシ樹脂、多官能フェノール類、アントラセン等の多環芳香族類のジグリシジルエーテル化合物などが挙げられる。これらは、１種を単独で又は２種以上を組み合わせて用いてもよい。これらの中でも、（ａ１）成分は、耐熱性の観点から、クレゾールノボラック型エポキシ樹脂、ビスフェノールＦ型エポキシ樹脂、又はビスフェノールＡ型エポキシ樹脂であってもよい。
【００４７】
（ａ１）成分のエポキシ当量は、９０〜３００ｇ／ｅｑ、１１０〜２９０ｇ／ｅｑ、又は１３０〜２８０ｇ／ｅｑであってよい。（ａ１）成分のエポキシ当量がこのような範囲にあると、フィルム状接着剤のバルク強度を維持しつつ、流動性を確保することができる傾向にある。
【００４８】
（ａ１）成分の含有量は、（ａ）成分、（ｂ）成分、及び（ｃ）成分の総質量１００質量部に対して、５〜５０質量部、１０〜４０質量部、又は２０〜３０質量部であってよい。（ａ１）成分の含有量が５質量部以上であると、フィルム状接着剤の埋込性がより良好となる傾向にある。（ａ１）成分の含有量が５０質量部以下であると、ブリードの発生をより抑制できる傾向にある。
【００４９】
（ａ２）成分は、分子内にフェノール性水酸基を有するものであれば特に制限なく用いることができる。（ａ２）成分としては、例えば、フェノール、クレゾール、レゾルシン、カテコール、ビスフェノールＡ、ビスフェノールＦ、フェニルフェノール、アミノフェノール等のフェノール類及び／又はα−ナフトール、β−ナフトール、ジヒドロキシナフタレン等のナフトール類とホルムアルデヒド等のアルデヒド基を有する化合物とを酸性触媒下で縮合又は共縮合させて得られるノボラック型フェノール樹脂、アリル化ビスフェノールＡ、アリル化ビスフェノールＦ、アリル化ナフタレンジオール、フェノールノボラック、フェノール等のフェノール類及び／又はナフトール類とジメトキシパラキシレン又はビス（メトキシメチル）ビフェニルから合成されるフェノールアラルキル樹脂、ナフトールアラルキル樹脂などが挙げられる。これらは、１種を単独で又は２種以上を組み合わせて用いてもよい。これらの中でも、（ａ２）成分は、吸湿性及び耐熱性の観点から、フェノールアラルキル樹脂、ナフトールアラルキル樹脂、又はノボラック型フェノール樹脂であってもよい。
【００５０】
（ａ２）成分の水酸基当量は、８０〜２５０ｇ／ｅｑ、９０〜２００ｇ／ｅｑ、又は１００〜１８０ｇ／ｅｑであってよい。（ａ２）成分の水酸基当量がこのような範囲にあると、フィルム状接着剤の流動性を保ちつつ、接着力をより高く維持することができる傾向にある。
【００５１】
（ａ２）成分の軟化点は、５０〜１４０℃、５５〜１２０℃、又は６０〜１００℃であってよい。
【００５２】
（ａ２）成分の含有量は、（ａ）成分、（ｂ）成分、及び（ｃ）成分の総質量１００質量部に対して、５〜５０質量部、１０〜４０質量部、又は２０〜３０質量部であってよい。（ａ２）成分の含有量が５質量部以上であると、より良好な硬化性が得られる傾向にある。（ａ２）成分の含有量が５０質量部以下であると、フィルム状接着剤の埋込性がより良好になる傾向にある。
【００５３】
（ａ１）成分のエポキシ当量と（ａ２）成分の水酸基当量との比（（ａ１）成分のエポキシ当量／（ａ２）成分の水酸基当量）は、硬化性の観点から、０．３０／０．７０〜０．７０／０．３０、０．３５／０．６５〜０．６５／０．３５、０．４０／０．６０〜０．６０／０．４０、又は０．４５／０．５５〜０．５５／０．４５であってよい。当該当量比が０．３０／０．７０以上であると、より充分な硬化性が得られる傾向にある。当該当量比が０．７０／０．３０以下であると、粘度が高くなり過ぎることを防ぐことができ、より充分な流動性を得ることができる。
【００５４】
＜（ｂ）高分子量成分＞
（ｂ）成分は、ガラス転移温度（Ｔｇ）が５０℃以下であるものが好ましい。
【００５５】
（ｂ）成分としては、例えば、アクリル樹脂、ポリエステル樹脂、ポリアミド樹脂、ポリイミド樹脂、シリコーン樹脂、ブタジエン樹脂、アクリロニトリル樹脂及びこれらの変性体等が挙げられる。
【００５６】
（ｂ）成分は、流動性の観点から、アクリル樹脂を含んでいてもよい。ここで、アクリル樹脂とは、（メタ）アクリル酸エステルに由来する構成単位を含むポリマーを意味する。アクリル樹脂は、構成単位として、エポキシ基、アルコール性又はフェノール性水酸基、カルボキシル基等の架橋性官能基を有する（メタ）アクリル酸エステルに由来する構成単位を含むポリマーであることが好ましい。また、アクリル樹脂は、（メタ）アクリル酸エステルとアクリルニトリルとの共重合体等のアクリルゴムであってもよい。
【００５７】
アクリル樹脂のガラス転移温度（Ｔｇ）は、−５０〜５０℃又は−３０〜３０℃であってよい。アクリル樹脂のＴｇが−５０℃以上であると、接着剤組成物の柔軟性が高くなり過ぎることを防ぐことができる傾向にある。これにより、ウェハダイシング時にフィルム状接着剤を切断し易くなり、バリの発生を防ぐことが可能となる。アクリル樹脂のＴｇが５０℃以下であると、接着剤組成物の柔軟性の低下を抑えることができる傾向にある。これにより、フィルム状接着剤をウェハに貼り付ける際に、ボイドを充分に埋め込み易くなる傾向にある。また、ウェハの密着性の低下によるダイシング時のチッピングを防ぐことが可能となる。ここで、ガラス転移温度（Ｔｇ）は、ＤＳＣ（熱示差走査熱量計）（例えば、株式会社リガク製「Ｔｈｅｒｍｏ  Ｐｌｕｓ  ２」）を用いて測定した値を意味する。
【００５８】
アクリル樹脂の重量平均分子量（Ｍｗ）は、１０万〜３００万又は５０万〜２００万であってよい。アクリル樹脂のＭｗがこのような範囲にあると、フィルム形成性、フィルム状における強度、可撓性、タック性等を適切に制御することができると共に、リフロー性に優れ、埋込性を向上することができる。ここで、Ｍｗは、ゲルパーミエーションクロマトグラフィー（ＧＰＣ）で測定し、標準ポリスチレンによる検量線を用いて換算した値を意味する。
【００５９】
アクリル樹脂の市販品としては、例えば、ＳＧ−７０Ｌ、ＳＧ−７０８−６、ＷＳ−０２３  ＥＫ３０、ＳＧ−２８０  ＥＫ２３、ＨＴＲ−８６０Ｐ−３ＣＳＰ、ＨＴＲ−８６０Ｐ−３ＣＳＰ−３ＤＢ（いずれもナガセケムテックス株式会社製）が挙げられる。
【００６０】
（ｂ）成分の含有量は、（ａ）成分、（ｂ）成分、及び（ｃ）成分の総質量１００質量部に対して、５〜７０質量部、１０〜５０質量部、又は１５〜３０質量部であってよい。（ｂ）成分の含有量が５質量部以上であると、成形時の流動性の制御及び高温での取り扱い性をより一層良好にすることができる。（ｂ）成分の含有量が７０質量部以下であると、埋込性をより一層良好にすることができる。
【００６１】
＜（ｃ）無機フィラー＞
（ｃ）成分としては、例えば、水酸化アルミニウム、水酸化マグネシウム、炭酸カルシウム、炭酸マグネシウム、ケイ酸カルシウム、ケイ酸マグネシウム、酸化カルシウム、酸化マグネシウム、酸化アルミニウム、窒化アルミニウム、ホウ酸アルミウィスカ、窒化ホウ素、シリカ等が挙げられる。これらは、１種を単独で又は２種以上を組み合わせて用いてもよい。これらの中でも、（ｃ）成分は、樹脂との相溶性の観点から、シリカであってもよい。
【００６２】
（ｃ）成分の平均粒径は、接着性の向上の観点から、０．００５〜１μｍ又は０．０５〜０．５μｍであってよい。ここで、平均粒径は、ＢＥＴ比表面積から換算することによって求められる値を意味する。
【００６３】
（ｃ）成分の含有量は、（ａ）成分、（ｂ）成分、及び（ｃ）成分の総質量１００質量部に対して、５〜５０質量部、１５〜４５質量部、又は２５〜４０質量部であってよい。（ｃ）成分の含有量が５質量部以上であると、フィルム状接着剤の流動性がより向上する傾向にある。（ｃ）成分の含有量が５０質量部以下であると、フィルム状接着剤のダイシング性がより良好となる傾向にある。
【００６４】
＜（ｄ）カップリング剤＞
（ｄ）成分は、シランカップリング剤であってよい。シランカップリング剤としては、例えば、γ−ウレイドプロピルトリエトキシシラン、γ−メルカプトプロピルトリメトキシシラン、３−フェニルアミノプロピルトリメトキシシラン、３−（２−アミノエチル）アミノプロピルトリメトキシシラン等が挙げられる。これらは、１種を単独で又は２種以上を組み合わせて用いてもよい。
【００６５】
（ｄ）成分の含有量は、（ａ）成分、（ｂ）成分、及び（ｃ）成分の総質量１００質量部に対して、０．０１〜５質量部であってよい。
【００６６】
＜（ｅ）硬化促進剤＞
（ｅ）成分は、特に限定されず、一般に使用されるものを用いることができる。（ｅ）成分としては、例えば、イミダゾール類及びその誘導体、有機リン系化合物、第二級アミン類、第三級アミン類、第四級アンモニウム塩等が挙げられる。これらは、１種を単独で又は２種以上を組み合わせて用いてもよい。これらの中でも、反応性の観点から（ｅ）成分はイミダゾール類及びその誘導体であってもよい。
【００６７】
イミダゾール類としては、例えば、２−メチルイミダゾール、１−ベンジル−２−メチルイミダゾール、１−シアノエチル−２−フェニルイミダゾール、１−シアノエチル−２−メチルイミダゾール等が挙げられる。これらは、１種を単独で又は２種以上を組み合わせて用いてもよい。
【００６８】
（ｅ）成分の含有量は、（ａ）成分、（ｂ）成分、及び（ｃ）成分の総質量１００質量部に対して、０．０１〜１質量部であってよい。
【００６９】
［ダイシングダイボンディング一体型テープ及びその製造方法］
図７（ａ）に示すダイシングダイボンディング一体型テープ８及びその製造方法について説明する。テープ８の製造方法は、溶剤を含有する接着剤組成物のワニスを基材フィルム（不図示）上に塗布する工程と、塗布されたワニスを５０〜１５０℃で加熱乾燥することによって接着層２０Ａを形成する工程とを含む。
【００７０】
接着剤組成物のワニスは、例えば、（ａ）〜（ｃ）成分、必要に応じて（ｄ）成分及び（ｅ）成分を、溶剤中で混合又は混練することによって調製することができる。混合又は混練は、通常の撹拌機、らいかい機、三本ロール、ボールミル等の分散機を用い、これらを適宜組み合わせて行うことができる。
【００７１】
ワニスを作製するための溶剤は、上記各成分を均一に溶解、混練又は分散できるものであれば制限はなく、従来公知のものを使用することができる。このような溶剤としては、例えば、アセトン、メチルエチルケトン、メチルイソブチルケトン、シクロヘキサノン等のケトン系溶媒、ジメチルホルムアミド、ジメチルアセトアミド、Ｎメチルピロリドン、トルエン、キシレン等が挙げられる。乾燥速度が速く、価格が安い点でメチルエチルケトン、シクロヘキサノン等を使用することが好ましい。
【００７２】
基材フィルムとしては、特に制限はなく、例えば、ポリエステルフィルム、ポリプロピレンフィルム（ＯＰＰフィルム等）、ポリエチレンテレフタレートフィルム、ポリイミドフィルム、ポリエーテルイミドフィルム、ポリエーテルナフタレートフィルム、メチルペンテンフィルム等が挙げられる。
【００７３】
基材フィルムにワニスを塗布する方法としては、公知の方法を用いることができ、例えば、ナイフコート法、ロールコート法、スプレーコート法、グラビアコート法、バーコート法、カーテンコート法等が挙げられる。加熱乾燥の条件は、使用した溶剤が充分に揮散する条件であれば特に制限はないが、例えば、５０〜１５０℃で、１〜３０分間加熱して行うことができる。加熱乾燥は、５０〜１５０℃の範囲内の温度で段階的に昇温させて行ってもよい。ワニスに含まれる溶剤を加熱乾燥によって揮発させることによって基材フィルムと、接着層２０Ａとの積層フィルムを得ることができる。
【００７４】
上記のようにして得た積層フィルムと、ダイシングテープ（基材層１と粘着層２の積層体）とを貼り合わせることによってテープ８を得ることができる。基材層１としては、例えば、ポリテトラフルオロエチレンフィルム、ポリエチレンテレフタレートフィルム、ポリエチレンフィルム、ポリプロピレンフィルム、ポリメチルペンテンフィルム、ポリイミドフィルム等のプラスチックフィルム等が挙げられる。また、基材層１は、必要に応じて、プライマー塗布、ＵＶ処理、コロナ放電処理、研磨処理、エッチング処理等の表面処理が行われていてもよい。粘着層２は、ＵＶ硬化型であってもよいし、感圧型であってもよい。テープ８は、粘着層２を覆う保護フィルム（不図示）を更に備えたものであってもよい。
【００７５】
以上、本開示の実施形態について詳細に説明したが、本発明は上記実施形態に限定されるものではない。例えば、上記実施形態においては、二つの半導体素子Ｗａ，Ｗｂが積層された態様のパッケージを例示したが、第２の半導体素子Ｗｂの上方に第３の半導体素子が積層されていてもよいし、その上方に更に一つ又は複数の半導体素子が積層されていてもよい。
【実施例】
【００７６】
以下、実施例を挙げて本開示についてより具体的に説明する。ただし、本発明は以下の実施例に限定されるものではない。【００７７】
（実施例１〜６及び比較例１，２）
表１及び表２に示す成分を含むワニス（計６種類）を次のようにして調製した。すなわち、熱硬化性樹脂としてのエポキシ樹脂及びフェノール樹脂と、無機フィラーとを含む組成物にシクロヘキサノンを加えて撹拌した。これに、高分子量成分としてのアクリルゴムを加えて撹拌した後、カップリング剤と硬化促進剤とを更に加え、各成分が十分に均一になるまで撹拌することによってワニスを得た。【００７８】
表１及び表２に記載の成分は以下のとおりである。
（エポキシ樹脂）
・ＹＤＦ−８１７０Ｃ（商品名）：東都化成（株）製、ビスフェノールＦ型エポキシ樹脂、エポキシ当量１５９、常温で液体、軟化点１０〜３０℃、分子量１００〜１０００（低分子量成分）
・ＹＤＣＮ−７００−１０（商品名）：東都化成（株）製、クレゾールノボラック型エポキシ樹脂、エポキシ当量２１０、軟化点７５〜８５℃）、分子量１０００超
（フェノール樹脂）
・ミレックスＸＬＣ−ＬＬ（商品名）：三井化学（株）製、フェノール樹脂、水酸基当量１７５、軟化点７７℃、分子量１０００超
（アクリルゴム）
・ＨＴＲ−８６０Ｐ−３ＣＳＰ：ナガセケムテックス（株）製、重量平均分子量８０万（高分子量成分）
（無機フィラー）
・ＳＣ２０５０−ＨＬＧ（商品名）：アドマテックス（株）製、シリカフィラー分散液、平均粒径０．５０μｍ
（硬化促進剤）
・キュアゾール２ＰＺ−ＣＮ（商品名）：四国化成工業（株）製、１−シアノエチル−２−フェニルイミダゾール【００７９】
上記成分を含むワニスを１００メッシュのフィルターでろ過し、真空脱泡した。真空脱泡後のワニスを、離型処理を施したポリエチレンテレフタレート（ＰＥＴ）フィルム（厚さ３８μｍ）上に塗布した。塗布したワニスを、９０℃で５分間、続いて１４０℃で５分間の二段階で加熱乾燥した。こうして、基材フィルムとしてのＰＥＴフィルム上に、Ｂステージ状態にあるフィルム状接着剤（厚さ６０μｍ）を備えた接着シートを得た。【００８０】
（フィルム状接着剤の溶融粘度の測定）
フィルム状接着剤の１００℃及び１２０℃における溶融粘度は次の方法で測定した。すなわち、厚さ６０μｍのフィルム状接着剤を五枚積層することによって厚さを３００μｍとし、これを１０ｍｍ×１０ｍｍのサイズに打ち抜くことによって測定用の試料を得た。動的粘弾性装置ＡＲＥＳ（ＴＡ  Ｉｎｓｔｒｕｍｅｎｔｓ社製）に直径８ｍｍの円形アルミプレート治具をセットし、更にここに上記試料をセットした。その後、３５℃で５％の歪みを与えながら５℃／分の昇温速度で１３０℃まで昇温させながら測定し、１００℃及び１２０℃のときの溶融粘度の値を記録した。表１及び表２に結果を示す。【００８１】
（フィルム状接着剤の硬化物の弾性率の測定）
フィルム状接着剤の硬化物（１７５℃の温度条件で硬化させたもの）の１８０℃における弾性率を測定した。測定には動的粘弾性装置（製品名：Ｒｈｅｏｇｅｌ−Ｅ４０００、株式会社ユービーエム製）を使用し、試料に対して引張り荷重をかけて、周波数１０Ｈｚ、３℃／分の昇温速度で３００℃まで昇温させ、１８０℃における弾性率を測定した。表１及び表２に結果を示す。【００８２】
【表１】
2019220540.tif 000003
【００８３】
【表２】
2019220540.tif 000004
【００８４】
＜フィルム状接着剤の評価＞
フィルム状接着剤について、以下の項目について評価を行った。【００８５】
［埋込性］
フィルム状接着剤の埋込性を次の方法により評価した。
（第１の半導体素子とフィルム状接着剤とからなる積層体の作製）
半導体ウェハ（直径：８インチ、厚さ：５０μｍ）にダイシングダイボンディング一体型フィルムＨＲ−９００４−１０（日立化成（株）製、接着層の厚さ１０μｍ、粘着層の厚さ１１０μｍ）を貼り付けた。これをダイシングすることによって第１の半導体素子（コントローラチップ、サイズ：３．０ｍｍ×３．０ｍｍ）とフィルム状接着剤とからなる第１の積層体を得た。
（第２の半導体素子とフィルム状接着剤とからなる積層体の作製）
実施例及び比較例に係る各フィルム状接着剤（厚さ１２０μｍ）とダイシング用粘着フィルムとからなるダイシングダイボンディング一体型フィルムを作製した。これを半導体ウェハ（直径：８インチ、厚さ：３０μｍ）に貼り付けた。これをダイシングすることによって第２の半導体素子（サイズ：７．５ｍｍ×７．５ｍｍ）とフィルム状接着剤とからなる第２の積層体を得た。
（第１及び第２の半導体素子の接着）
第１及び第２の半導体素子を圧着するための基板（表面の凹凸：最大６μｍ）を準備した。この基板にフィルム状接着剤を介して第１の半導体素子を、１２０℃、０．２０ＭＰａ、２秒間の条件で圧着した後、１２０℃で２時間にわたって加熱することによってフィルム状接着剤を半硬化させた。
次に、第１の半導体素子を覆うように、評価対象のフィルム状接着剤を介して第２の半導体素子を、１２０℃、０．２０ＭＰａ、２秒間の条件で圧着した。この際、先に圧着された第１の半導体素子と第２の半導体素子の中心位置が平面視で一致するように位置合わせをした。
上記のようにして得た構造体を加圧オーブンに投入し、３５℃から３℃／分の昇温速度で１４０℃まで昇温させ、１４０℃で３０分加熱した。加熱処理後の構造体を超音波映像装置ＳＡＴ（（株）日立パワーソリューションズ製、品番ＦＳ２００ＩＩ、プローブ：２５ＭＨｚ）にて分析することによって、埋込性を確認した。以下の基準で評価を行った。表３及び表４に結果を示す。
Ａ：所定の断面におけるボイドの面積割合が５％未満。
Ｂ：所定の断面におけるボイドの面積割合が５％以上。【００８６】
［パッケージ汚染及びヒケ発生の有無］
埋込性の評価に供した構造体の上部及び側面を顕微鏡で観察することによって、汚染の有無及びヒケ発生の有無を確認した。ヒケが発生した試料については、ヒケの深さ（起点：第２の半導体素子の端部）を測定した。表３及び表４に結果を示す。【００８７】
［接着強度の測定］
フィルム状接着剤の硬化物のダイシェア強度（接着強度）を次の方法により測定した。まず、実施例及び比較例に係る各フィルム状接着剤（厚さ１２０μｍ）を半導体ウェハ（厚さ４００μｍ）に７０℃で貼り付けた。これをダイシングすることによって半導体素子（サイズ：５ｍｍ×５ｍｍ）とフィルム状接着剤とからなる積層体を得た。他方、表面にソルダーレジストインキ（ＡＵＳ３０８）を塗布した基板を準備した。この表面にフィルム状接着剤を介して半導体素子を、１２０℃、０．１ＭＰａ、５秒間の条件で圧着した。その後、これを１１０℃で１時間にわたって加熱処理した後、更に、１７０℃で３時間にわたって加熱することによって、フィルム状接着剤を硬化させることによって測定用の試料を得た。この試料を８５℃、６０ＲＨ％条件の下、１６８時間放置した。その後、試料を２５℃、５０％ＲＨ条件下で３０分間放置してから、２５０℃でダイシェア強度を測定し、これを接着強度とした。ダイシェア強度の測定にはＤａｇｅ社製の万能ボンドテスタ  シリーズ４０００を使用した。表３及び表４に結果を示す。【００８８】
［耐リフロー性の評価］
フィルム状接着剤の耐リフロー性を次の方法により評価した。まず、埋込性の評価に供した構造体と同様の構造体を作製した。構造体の第２の半導体素子をモールド用封止材（日立化成（株）製、商品名「ＣＥＬ−９７５０ＺＨＦ１０）で封止することによって、評価用のパッケージを得た。なお、樹脂封止の条件は１７５℃／６．７ＭＰａ／９０秒とし、硬化の条件は１７５℃、５時間とした。
上記パッケージを２４個準備し、これらをＪＥＤＥＣで定めた環境下（レベル３、３０℃、６０ＲＨ％、１９２時間）に曝して吸湿させた。続いて、ＩＲリフロー炉（２６０℃、最高温度２６５℃）に吸湿後のパッケージを３回通過させた。以下の基準で評価を行った。表３及び表４に結果を示す。
Ａ：パッケージの破損、厚みの変化、フィルム状接着剤と半導体素子との界面での剥離等が２４個のパッケージのうち１個も観察されなかった。
Ｂ：パッケージの破損、厚みの変化、フィルム状接着剤と半導体素子との界面での剥離等が２４個のパッケージのうち少なくとも１個観察された。【００８９】
【表３】
2019220540.tif 000005
【００９０】
【表４】
2019220540.tif 000006
【００９１】
表３及び表４に示した結果から明らかなように、実施例１〜５のフィルム状接着剤は、比較例１〜３のフィルム状接着剤と比較して、加圧オーブンによる処理後において、埋込性に優れるとともにパッケージ汚染及びヒケの発生を抑えることができることが確認された。
【産業上の利用可能性】
【００９２】
本開示によれば、コントローラチップ等の半導体素子及びワイヤの少なくとも一方を埋め込み可能な流動性を有しつつ、埋め込み時の周辺回路の汚染、その後の熱工程における樹脂の過剰な流動に起因する問題を十分に抑制できる熱硬化性樹脂組成物並びにこれを用いて製造される半導体装置及びその製造方法が提供される。
【符号の説明】
【００９３】
２…粘着層、８…ダイシングダイボンディング一体型テープ、１０…基板、１１…第１のワイヤ、１２…第２のワイヤ、１０ａ，１０ｂ…回路パターン、２０…第１の封止層（フィルム状接着剤の硬化物）、２０Ａ…接着層、２０Ｐ…フィルム状接着剤、４０…第２の封止層、１００…半導体装置、Ｗａ…第１の半導体素子、Ｗｂ…第２の半導体素子
【図１】
2019220540.tif 000007
【図２】
2019220540.tif 000008
【図３】
2019220540.tif 000009
【図４】
2019220540.tif 000010
【図５】
2019220540.tif 000011
【図６】
2019220540.tif 000012
【図７】
2019220540.tif 000013
【図８】
2019220540.tif 000014
【図９】
2019220540.tif 000015
【国際調査報告】
2019220540.tif 000016
2019220540.tif 000017
2019220540.tif 000018
2019220540.tif 000019